СЫРЬЕВАЯ СМЕСЬ ДЛЯ ИЗГОТОВЛЕНИЯ КИРПИЧА, ЧЕРЕПИЦЫ
CRUDE MIXTURE FOR MAKING BRICKS AND TILES

Изобретение относится к составам сырьевых смесей, которые могут быть использованы для изготовления кирпича, черепицы.
Известна сырьевая смесь, содержащая, мас.%: лесс 72,0-74,0; бентонит 22,0-24,0; стеклобой 2,0-6,0 [1].
Задачей изобретения является повышение водостойкости изделий, полученных из сырьевой смеси.
Технический результат достигается тем, что сырьевая смесь, содержащая лесс, бентонит, стеклобой, дополнительно включает трепел при следующем соотношении компонентов, мас.%: лесс 46,0-49,0; бентонит 15,0-20,0; стеклобой 7,0-8,0; трепел 26,0-29,0.
2
2
3
2
3
2
2
В составе сырьевой смеси могут быть использованы лессы, содержащие, мас.%: SiO 50,58-55,08; АlО 11,58-13,16; FeО 3,72-5,19; CaO 12,2-14,86; MgO 2,3-3,03; NaO 1,44-3,88; KO 0,73-0,94; п.п.п. 2,53-5,3.
2
2
3
2
3
3
Могут быть использованы бентониты, содержащие, мас.%: SiO 64,7-73,0; АlО 9,87-13,41, FeО 1,92-2,72; CaO 0,98-1,6; MgO 2,13-2,99; SO 0,51-0,81; п.п.п. 11,45-14,32.
Может быть использован бой любого силикатного стекла с содержанием диоксида кремния не менее 50% по массе, например, следующих видов.
2
2
3
2
3
2
2
Стекло тарное характеризуется следующим составом, мас.%: SiO 73,0; АlО+FeО 3,0-3,5; CaO+MgO 10,0; KO+NaO 14,5.
2
2
3
2
3
2
2
Стекло листовое характеризуется следующим составом, мас.%: SiO 71,7-72,4; АlО+FeО 2,0-2,4; CaO 6,4-6,8; MgO 3,9-4,3; KO+NaO 14,5-14,9.
2
2
3
2
3
Стекло архитектурно-строительное характеризуется следующим химическим составом, мас.%: SiO 72,5-74,5; АlО 0,8-1,0; CaO 6,0-6,3; MgO 3,3-3,4; NaO 15,4-16,0; SO 0,4-0,5.
2
2
3
Трепел - кремнистая порода, сложенная, главным образом, сферическими опаловыми, иногда халцедоновыми тельцами. Содержит, мас.%: SiO 74,6-86,6 и АlО 4,5-10,9. Возможно присутствие в составе трепела глинистых веществ.
В таблице приведены составы сырьевой смеси.
Таблица
Состав
Компоненты, мас.%
№
Лесс
Бентонит
Стеклобой
Трепел
Коэффициент размягчения изделий
1
49,0
15,0
7,0
29,0
~0,75
2
48,0
17,0
7,5
27,5
~0,75
3
46,0
20,0
8,0
26,0
~0,75
Компоненты дозируют в требуемых количествах. Лесс, бентонит, трепел измельчают до размера кусков 10-20 мм, сушат при температуре 60-70°С до влажности 1-8% (в данном примере 7%) и размалывают сухим способом до порошкообразного состояния. Стеклобой (в данном примере - бой листового стекла) измельчают до получения частиц размером не более 1 мм. Компоненты смешивают и готовят сырьевую смесь с влажностью 18-25% (в данном примере 20%). Из полученной массы пластическим способом формуют изделия (кирпич, черепицу), которые сушат и обжигают при температуре 1000-1050°С.
Источники информации
1. SU 1564145, С04В 33/00, 1990.